(57)【要約】  【課題】光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れた蓄光性釣り糸の提供。  【解決手段】蓄光性合成繊維１１と非蓄光性合成繊維１２の複数本同士からなる製紐体１０からなる釣り糸であって、前記製紐体１０の軸方向表層部に前記蓄光性合成繊維１１と非蓄光性合成繊維１２が交互に位置していることを特徴とする蓄光性釣り糸。【選択図】図１
2008118955.tif 000002
【特許請求の範囲】
【請求項１】
蓄光性合成繊維と非蓄光性合成繊維の複数本同士からなる製紐体からなる釣り糸であって、前記製紐体の軸方向表層部に前記蓄光性合成繊維と非蓄光性合成繊維が交互に位置していることを特徴とする蓄光性釣り糸。
【請求項２】
前記蓄光性合成繊維が、蓄光性発光体を含有または表面被覆した合成繊維であることを特徴とする請求項１に記載の蓄光性釣り糸。
【請求項３】
前記蓄光性発光体が、アルカリ土類金属酸化物に賦活剤として希土類酸化物をドープさせてなる蓄光性発光体であることを特徴とする請求項１または２に記載の蓄光性釣り糸。
【請求項４】
前記蓄光性発光体の粒子表面にリン酸塩がコーティングされていることを特徴とする請求項１〜３のいずれか１項に記載の蓄光性釣り糸。
【請求項５】
前記製紐体の軸方向表層部に、前記蓄光性合成繊維と非蓄光性合成繊維とが１０〜２００ｃｍの間隔で配置されていることを特徴とする請求項１〜４のいずれか１項に記載の蓄光性釣り糸。
【請求項６】
アオリイカのエギ釣り用釣り糸であることを特徴とする請求項１〜５のいずれか１項に記載の蓄光性釣り糸。
【発明の詳細な説明】
【技術分野】
【０００１】
本発明は、光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れた蓄光生釣り糸に関するものである。
【背景技術】
【０００２】
近年、釣具の進化はめざましく、中でも釣り糸の分野では、それぞれの釣り用途に最も適した釣り糸の開発が盛んに行われている。例えば、夜釣り用の釣り糸としては、光エネルギーを蓄えた後自ら発光する自発光糸と光を受けて発光する蛍光糸とを製紐した蓄光性釣り糸（例えば、特許文献１参照）や、釣り糸の表層に蓄光材を含有した被覆層を設けた蓄光性釣り糸（例えば特許文献２）が提案されている。
【０００３】
これら従来の蓄光性釣り糸は、夜釣りに使用する場合の視認性がよいことから、例えばアオリイカのエギ釣り用道糸として夜釣りで使用したときに、エギ（エビの形に模した疑似餌）の着水点を確認し易く、またエギにかかったアオリイカがどの方向に逃げようとしているかなどの大きな横方向の動きが糸を見ながら確認できる。しかしながら、着水した後のエギをアオリイカのいる層（以下棚という）まで沈めていく作業（以下フォーリングという）の途中では、エギにアオリイカが抱きついた時の繊維軸方向の微妙な釣り糸の動きの変化を確認しにくいため、このわずかな変化を見逃してしまい、せっかくアオリイカがエギに抱きついていてもあわせを入れることなくフォーリングを続けてしまうことから、その結果アオリイカが違和感を覚えエギを離してしまい、釣り逃がしてしまうことが多いという問題があった。
【０００４】
また、釣り糸の繊維軸方向の微妙な動きを見極めることを可能とした釣り糸としては、０．５ないし２ｍ程度の一定ピッチで着色領域と非着色領域を配置した釣り糸（例えば、特許文献３）や、所定単位長さ毎に所定長の識別色を付けた釣り糸（例えば、特許文献４）が知られているが、これらのマーキングを施した釣り糸は、自発光性を具備していないために、昼間の釣りに使用する場合においては有効であるが、夜釣りに使用する場合はマーキング部分はもとより釣り糸自体も視認が困難であり、釣り糸ラインの微妙な動きに応じて当たりを取ることができず、その結果夜釣りの釣果が下がってしまい、アオリイカの活動が活発になる夜釣り用の糸としては実用性に欠けるという問題を残していた。
【特許文献１】特開２００２−３８３５０号公報
【特許文献２】特開２００５−２００７７４号公報
【特許文献３】特開２００６−６１５７号公報
【特許文献４】特開平１１−３２６３３号公報
【発明の開示】
【発明が解決しようとする課題】
【０００５】
本発明は、上述した従来技術における問題点の解決を課題として検討した結果達成されたものである。
【０００６】
したがって本発明の目的は、光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れ、特にアオリイカのエギ釣り用釣り糸に適した蓄光性釣り糸を提供することにある。
【課題を解決するための手段】
【０００７】
上記目的を達成するために本発明によれば、蓄光性合成繊維と非蓄光性合成繊維の複数本同士からなる製紐体からなる釣り糸であって、前記製紐体の軸方向表層部に前記蓄光性合成繊維と非蓄光性合成繊維が交互に位置していることを特徴とする蓄光性釣り糸が提供される。
【０００８】
なお、本発明の蓄光性釣り糸においては、
前記蓄光性合成繊維が蓄光性発光体を含有または表面被覆した合成繊維であること、
前記蓄光性発光体がアルカリ土類金属酸化物に賦活剤として希土類酸化物をドープさせてなる蓄光性発光体であること、
前記蓄光性発光体の粒子表面にリン酸塩がコーティングされていること
前記製紐体の軸方向表層部に前記蓄光性合成繊維と非蓄光性合成繊維とが１０〜２００ｃｍの間隔で配置されていること、および
アオリイカのエギ釣り用釣り糸であること
が、いずれも好ましい条件として挙げられ、これらの条件を満たすことによりさらに優れた効果を取得することができる。
【発明の効果】
【０００９】
本発明によれば以下に説明するとおり、光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れた蓄光性釣り糸を得ることができ、この蓄光性釣り糸は特にアオリイカのエギ釣り用釣り糸として好適である。
【発明を実施するための最良の形態】
【００１０】
以下、図面を参照しつつ本発明の蓄光性釣り糸について具体的に説明する。
【００１１】
図１は本発明の蓄光性釣り糸の一例を示す説明図である。
【００１２】
図１に示したように、本発明の蓄光性釣り糸は、複数本の蓄光性合成繊維１１と、複数本の非蓄光性合成繊維１２とからなる製紐体１０を基本構造としており、この製紐体１０の軸方向表層部には、蓄光性合成繊維１１と非蓄光性合成繊維１２とが交互に位置していることを特徴とする。
【００１３】
すなわち、製紐体１０の軸方向表層部には、蓄光性合成繊維１１からなる蓄光部ａと、非蓄光性合成繊維１２からなる非蓄光部ｂとが、所定の間隔を置いて交互に配置されており、これによりマーキングが形成されているのである。
【００１４】
この場合に、釣り糸の全体を非蓄光部にしてしまうと、夜釣りにおいて釣り糸の視認が出来なくなり、全体を蓄光部にしてしまうと、夜釣りにおける釣り糸の視認性は良くなるが、エギが着水してから棚までエギをフォーリングする途中にエギにアオリイカが抱きついた時の繊維軸方向の微妙な糸の変化を見逃してしまう傾向となるため好ましくない。
【００１５】
ここで、蓄光性合成繊維１１からなる蓄光部と、非蓄光性合成繊維１２からなる非蓄光部とのピッチ間隔については特に限定するものではないが、蓄光部および非蓄光部ともに長さが１０〜２００ｃｍの間隔で交互に配置されていることが好ましく、さらに５０〜１００ｃｍの間隔で交互に配置されることが、釣り糸の微妙な動きを確認するためにはより好ましい条件となる。
【００１６】
この場合に、非蓄光部および蓄光部の長さが１０ｃｍより短くなると、蓄光部と非蓄光部とのコントラストがハッキリしなくなり全体が光って見えてしまうため、繊維軸方向の微妙な糸の変化を読みとれなくなり、２００ｃｍを越えてしまうと、コントラストはハッキリするが、マーキング間隔が広くなり過ぎて逆に微妙な動きが読みとり難くなる傾向が招かれることになる。
【００１７】
本発明の釣り糸を構成する合成繊維としては、ポリアミド繊維、ポリフッ化ビニリデン繊維、ポリエステル繊維、高密度ポリエチレン繊維、ポリアリレート繊維、アラミド繊維など様々な素材のマルチフィラメントおよび／またはモノフィラメントなどが挙げられ、これら複数を組み合わせることにより、高比重タイプ、低比重タイプ、高伸度タイプ、低伸度タイプなどの様々な釣り糸を提供することができる。
【００１８】
蓄光性繊維は、前記合成繊維に蓄光性発光体を含有または表面被覆させることにより作成することができるが、高強度を維持するためには表面被覆する方が好ましい。
【００１９】
一方、非蓄光性合成繊維としては、釣り糸自体の強度を保証するために、破断強度が１３ｃＮ／ｄｔｅｘ以上、弾性率が３５０ｃＮ／ｄｔｅｘ以上の繊維を使用することが好ましく、この条件を満たす蓄光性繊維としては、高密度ポリエチレン繊維、アラミド繊維およびポリアリレート繊維などが挙げられる。特に、高密度ポリエチレン繊維およびポリアリレート繊維などを釣り糸の少なくとも一部に使用することが、アオリイカのエギ釣り用釣り糸の要求特性である高強度、低伸度を実現するためには好ましい。
【００２０】
本発明の蓄光性釣り糸の製造方法としては、例えば、複数本の蓄光性合成繊維を芯糸側に配置し、非蓄光性合成繊維を鞘糸側に配置して製紐を開始し、次いで鞘糸側の非蓄光性合成繊維を芯糸側に変更し、芯糸側の蓄光性合成繊維を鞘糸側に変更して製紐する作業を連続的に繰り返すことにより、蓄光性合成繊維からなる蓄光部と、非蓄光性合成繊維からなる非蓄光部とが所定の間隔で交互に配置した製紐体となす方法が適用される。
【００２１】
なお、同様な蓄光部によるマーキングを形成する手段としては、例えば非蓄光性合成繊維の表面に、蓄光性発光体を含有させた樹脂および／またはバインダーを部分的にコーティングする方法、蓄光性発光体を含有した蓄光性合成繊維の表面に、光透過性を押さえた樹脂および／またはバインダーを部分的にコーティングする方法、および非蓄光性合成繊維の表面に蓄光性発光体を含有させた樹脂および／またはバインダーをコーティングした蓄光性繊維から、コーティング層を部分的に除去する方法などが考えられるが、このような方法で得られる線状体は、いずれも表層側が使用中に脱落して蓄光性合成繊維または非蓄光性合成繊維の単体になりやすく、せっかく形成したマーキング層の耐久性が劣るため好ましくない。また、部分的にコーティングを施すことにより、表面のコーティング部分、非コーティング部分により釣り糸の表面が凸凹になってしまうため、エギを投げたとき釣り竿のガイドの抵抗が大きくなり飛距離が落ちてしまうばかりか、コーティング部分が硬く非コーティング部分が柔らかくなるために、釣り竿のガイドに絡みやすくなり使用中のトラブルが頻発することになる。
【００２２】
すなわち、上記したような構造の製紐体により本発明の蓄光性釣り糸を形成することにより、蓄光部によるマーキングが施され、しかも釣り糸として必要とされる強度が保持されるとともに、蓄光性能およびマーキング性能の耐久性が向上した蓄光性釣り糸が得られるのである。
【００２３】
本発明の蓄光性釣り糸において、蓄光性合成繊維に使用される蓄光性発光体としては、アルカリ土類金属酸化物に賦活剤として希土類酸化物をドープさせてなる蓄光性発光体が好ましく、さらにはこの蓄光性発光体の粒子の表面にリン酸塩がコーティングされているものが好ましい。このような蓄光性発光体を使用することにより、高輝度で、長時間の残光輝度特性を有し、蓄光性能の耐久性も確保できる。
【００２４】
本発明の蓄光性釣り糸の直径については特に限定されないが、０．０５〜０．６ｍｍの範囲が好ましく、０．１〜０．３ｍｍの範囲がより好ましい。
【００２５】
釣り糸の直径が０．０５ｍｍより細くなると、釣り糸の強力が低くなりせっかく掛けたアオリイカを取り込む時に糸が切れてしまい逃がしてしまうばかりか、大切なエギを無くしてしまう傾向となり、直径が０．６ｍｍより太くなると、釣り糸の空気抵抗が大きくなってエギの飛距離が落ちてしまうばかりか、水の抵抗が大きくなりエギをフォーリングさせるのに時間がかかってしまうという不具合が招かれることになる。
【００２６】
以上の構成からなる本発明の蓄光性釣り糸は、光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れていることから、特にアオリイカの活動が活発になる夜釣りに使用するエギ釣り用釣り糸として最適である。
【実施例】
【００２７】
以下に、本発明の蓄光性釣り糸を実施例に基づいてさらに詳しく説明する。なお、実施例における釣り糸の評価は以下の方法で行った。
【００２８】
［直径測定］
アンリツ社製レーザー外径測定機「ＫＬ−１５１Ａ」を使用し、釣り糸３００ｍを３０ｍ／分の速度で計測部分を走行させることにより測定し、平均直径を算出した。
【００２９】
［破断強度］
ＪＩＳ  Ｌ１０１３の規定に準じて、釣り糸を２０℃、６５％ＲＨの温湿度調整室で２４時間放置後、（株）オリエンテック社製「テンシロンＵＴＭ−４−１００型」引張試験機を使用して、試長２５０ｍｍ、引張速度３００ｍｍ／分の条件で引張破断強力を求め強度を算出した。  
【００３０】
［実釣評価−１］
実施例または比較例で得られた釣り糸をスピニングリールに巻き取り、ナショナル社製ルミラインシステム専用蓄光器「ＢＦ−９６６」を釣り竿に取りつけ、重さ２．５ｇのエギを使用して実際にアオリイカの夜釣りをする場合の釣り糸の視認性について、複数の釣り人に次の二段階での評価を依頼した。
○：夜釣りに置いても糸筋がハッキリ見えてエギの位置が確認しやすく、アオリイカを取り込むときも障害物をさけることが出来、釣り逃がすことがなかった。
×：夜釣りに置いては糸筋が確認できず、エギの位置は感のみが頼りであり、無駄なリーリング時間が長く、釣果も上がらなかった。
【００３１】
［実釣評価−２］
実施例または比較例で得られた釣り糸をスピニングリールに巻き取り、ナショナル社製ルミラインシステム専用蓄光器「ＢＦ−９６６」を釣り竿に取りつけ、重さ２．５ｇのエギを使用して実際にアオリイカの夜釣りをする場合のラインの動きによる当たりの取り易さについて、複数の釣り人に次の三段階での評価を依頼した。
○：フォーリング中のエギを途中でアオリイカが抱く止め当たり、沈んでいくエギを追いかけてそのままエギが沈む方向に引っ張る当たりなど微妙な当たりもラインの動きで確認でき釣果が上がったと共に、夜釣りに置いても昼間と同じような釣りを楽しむことが出来た。
△：ラインが見えるためエギの位置などは解りやすかったが、フォーリング中のエギを途中でアオリイカが抱く止め当たり、沈んでいくエギを追いかけてそのままエギが沈む方向に引っ張る当たりなど微妙な当たりが確認できず結果として釣果が上がらなかった。
×：夜釣りに置いては釣り糸が見えずラインの動きによる当たりを捕らえることが出来ないばかりか、エギの位置も確認できないことから無駄なリーリング時間が長くなり、釣果が上がらなかった。
【００３２】
［実釣評価−３］
実施例または比較例で得られた釣り糸をスピニングリールに巻き取り、ナショナル社製ルミラインシステム専用蓄光器「ＢＦ−９６６」を釣り竿に取りつけ、重さ２．５ｇのエギを使用して実際にアオリイカの夜釣りをする場合の耐久性について、複数の釣り人に次の二段階での評価を依頼した。
○：釣り始めから釣り終わりまで蓄光部分、非蓄光部分のコントラストがハッキリしており、その状態は複数回の使用でも変化がなかった。
×：釣り始めから数時間で、コーティング部分が剥がれ出し、蓄光部分と非蓄光部分とのコントラストがハッキリしなくなり、フォーリング中のエギを途中でアオリイカが抱く止め当たり、沈んでいくエギを追いかけてそのままエギが沈む方向に引っ張る当たりなど、微妙な当たりが確認できず結果として釣果が上がらなかった。
【００３３】
［実釣評価４］
複数の釣り人に、実施例または比較例で得られた釣り糸をスピニングリールに巻き取り、ナショナル社製ルミラインシステム専用蓄光器「ＢＦ−９６６」釣り竿に取りつけ、重さ２．５ｇのエギを使用して実際にアオリイカの夜釣りをする場合の釣り糸の絡み、キャスティング時のバックラッシュなど使用中のトラブルについて、複数の釣り人に次の二段階での評価を依頼した。
○：釣り竿のガイドへの絡み、バックラッシュ、巻き取り時の釣り糸表面の凸凹による抵抗など全く問題なく終日快適に釣りを楽しむことができた。
×：釣り竿のガイドへの絡み、キャスティング時のバックラッシュ等が頻発した他、巻き取り時に釣り糸表面の凸凹による抵抗が当たりの様に手元に伝わってくるため実際の当たりとの見分けがつかず結果として釣果が上がらなかった。
【００３４】
［実施例１］
サンエス繊維工業社製蓄光繊維「ＳＥＬＬＡＮ／ＧＬＬ（Ｐ）」４本を芯糸にし、クラレ（株）製の全芳香族ポリエステルマルチフィラメント繊維「ベクトランＨＴ」２２０ｄｔｅｘ４本を鞘糸として製紐し、まず軸方向表層部に長さ５０ｃｍの非蓄光部を、引き続き芯糸と鞘糸を逆転させて、軸方向表層部に長さ３０ｃｍの蓄光部を形成する作業を繰り返すことにより、直径０．１６５ｍｍの釣り糸を作製した。得られた釣り糸の評価結果を表１に示す。
【００３５】
［実施例２］
蓄光性蛍光体（根本特殊化学社製  Ｎ夜光ルミノーバ  ＧＬＬ３００ＦＦＳ）１０重量％と６／６６ナイロン共重合体（東レ社製  Ｍ６０４１  融点：１９５℃）９０重量％との混合物にエチレンビスステアリン酸アマイド（ライオンアクゾ社製  アーモワックスＥＢＳパウダー）を０．１重量％ブレンドし、この混合物をエクストルーダー型溶融紡糸機に供給して、２３５℃の温度で溶融混錬した後、孔径０．８ｍｍの紡糸口金を通して紡出し、さらに１０℃の冷却水中で冷却固化せしめた。
【００３６】
次に、冷却固化された未延伸糸を１００℃の蒸気浴中と２０５℃の乾熱浴中でトータル６．０倍に延伸し、さらに１７０℃の乾熱浴中で０．９倍の弛緩熱処理を施すことにより、直径０．１ｍｍの蓄光性モノフィラメント繊維を得た。
【００３７】
上記で得られた蓄光性モノフィラメント繊維３本を芯糸にし、クラレ（株）製の全芳香族ポリエステルマルチフィラメント繊維「ベクトランＨＴ」２２０ｄｔｅｘ４本を鞘糸として製紐し、まず軸方向表層部に長さ４０ｃｍの非蓄光部を、引き続き芯糸と鞘糸を逆転させて、軸方向表層部に長さ１０ｃｍの蓄光部を形成する作業を繰り返すことにより、直径０．３１０ｍｍの釣り糸を作製した。得られた釣り糸の評価結果を表１に示す。
【００３８】
［実施例３］
サンエス繊維工業社製蓄光繊維「ＳＥＬＬＡＮ／ＧＬＬ（Ｐ）」４本を芯糸にし、東レ製ナイロンマルチフィラメント５０ｄｔｅｘ５本を鞘糸として製紐し、まず軸方向表層部に長さ３０ｃｍの非蓄光部を、引き続き芯糸と鞘糸を逆転させて、軸方向表層部に長さ５０ｃｍの蓄光部を形成する作業を繰り返すことにより、直径０．１６５ｍｍの釣り糸を作製した。得られた釣り糸の評価結果を表１に示す。
【００３９】
［実施例４］
サンエス繊維工業社製蓄光繊維「ＳＥＬＬＡＮ／ＧＬＬ（Ｐ）」４本を芯糸にし、東洋紡（株）製の超高分子量ポリエチレンマルチフィラメント繊維「ダイニーマＳＫ６０」２２０ｄｔｅｘ４本を鞘糸として製紐し、まず軸方向表層部に長さ５０ｃｍの非蓄光部を、引き続き芯糸と鞘糸を逆転させて、軸方向表層部に長さ５０ｃｍの蓄光部を形成する作業を繰り返すことにより、直径０．１６５ｍｍの釣り糸を作製した。得られた釣り糸の評価結果を表１に示す。
【００４０】
［比較例１］
サンエス繊維工業社製蓄光繊維「ＳＥＬＬＡＮ／ＧＬＬ（Ｐ）」を芯糸、鞘糸両方に使用し、直径０．１６５ｍｍの全長が蓄光部の釣り糸を作成した。得られた釣り糸の評価結果を表１に示す。
【００４１】
［比較例２］
東洋紡（株）製の超高分子量ポリエチレンマルチフィラメント繊維「ダイニーマＳＫ６０」２２０ｄｔｅｘを芯糸、鞘糸両方に使用し、直径０．１６５ｍｍの全長が非蓄光部の釣り糸を作成した。得られた釣り糸の評価結果を表１に示す。
【００４２】
［比較例３］
サンエス繊維工業社製蓄光繊維「ＳＥＬＬＡＮ／ＧＬＬ（Ｐ）」４本を芯糸にし、東洋紡（株）製の超高分子量ポリエチレンマルチフィラメント繊維「ダイニーマＳＫ６０」２２０ｄｔｅｘ４本を鞘糸として製紐し、直径０．１６５ｍｍの全長が非蓄光部の釣り糸を作成した。得られた釣り糸の評価結果を表１に示す。
【００４３】
［比較例４］
東洋紡（株）製の超高分子量ポリエチレンマルチフィラメント繊維「ダイニーマＳＫ６０」２２０ｄｔｅｘを芯糸にし、サンエス繊維工業社製蓄光繊維「ＳＥＬＬＡＮ／ＧＬＬ（Ｐ）」４本を鞘糸として製紐し、直径０．１６５ｍｍの全長が蓄光部の釣り糸を作成した。得られた釣り糸の評価結果を表１に示す。
【００４４】
［比較例５］
東洋紡（株）製の超高分子量ポリエチレンマルチフィラメント繊維「ダイニーマＳＫ６０」２２０ｄｔｅｘを芯糸、鞘糸両方に使用し、直径０．１６５ｍｍの全長が非蓄光部の釣り糸を作成した。得られた釣り糸の軸方向表層部に蓄光性蛍光体（根本特殊化学社製  Ｎ夜光ルミノーバ  ＧＬＬ３００ＦＦＳ）１０重量％を含有させた紫外線硬化樹脂（ＪＳＲ社製デソライト）を５０ｃｍ間隔でコーティングし、紫外線照射により硬化させることにより、５０ｃｍの蓄光部と５０ｃｍの非蓄光部とを交互に持った直径０．１７０ｍｍの釣り糸を作製した。得られた釣り糸の評価結果を表１に示す。
【００４５】
［比較例６］
サンエス繊維工業社製蓄光繊維「ＳＥＬＬＡＮ／ＧＬＬ（Ｐ）」を芯糸、鞘糸両方に使用し、直径０．１６５ｍｍの全長が蓄光部の釣り糸を作成した。得られた釣り糸の軸方向表層部に黒色分散染料（三菱ケミカル社製ダイヤニックスブラックＢＧ−ＦＳ２００％）を１０重量％含有させた紫外線硬化樹脂（ＪＳＲ社製デソライト）を５０ｃｍ間隔でコーティングし、紫外線照射により硬化させることにより、５０ｃｍの蓄光部と５０ｃｍの非蓄光部とを交互に持った直径０．１７０ｍｍの釣り糸を作製した。得られた釣り糸の評価結果を表１に示す。
【００４６】
［比較例７］
東洋紡（株）製の超高分子量ポリエチレンマルチフィラメント繊維「ダイニーマＳＫ６０」２２０ｄｔｅｘを芯糸、鞘糸両方に使用し、直径０．１６５ｍｍの全長が非蓄光部の釣り糸を作成した。得られた釣り糸の表面に蓄光性蛍光体（根本特殊化学社製  Ｎ夜光ルミノーバ  ＧＬＬ３００ＦＦＳ）１０重量％を含有させた紫外線硬化樹脂（ＪＳＲ社製デソライト）を全体にコーティングし、紫外線照射により硬化させることにより全体が蓄光部の０．１７０ｍｍの釣り糸を得た。得られた釣り糸の軸方向表層部から５０ｃｍ間隔で２０ｃｍ分のコーティング層を機械的に剥がすことにより釣り糸を作製した。得られた釣り糸の評価結果を表１に示す。
【００４７】
【表１】
2008118955.tif 000003
【００４８】
表１の結果から明らかなように、本発明の釣り糸（実施例１〜４）は、いずれも繊維軸方向に非蓄光部および蓄光部を交互に形成しており、夜釣りにおいて極めて優れた視認性を発揮すると共に、繊維軸方向のわずかな糸の動きを視認できることから、夜釣りでアオリイカのエギ釣りをした場合フォーリング中のエギを途中でアオリイカが抱く止め当たり、沈んでいくエギを追いかけてそのままエギが沈む方向に引っ張る当たりなどの微妙な当たりもラインの動きで確認でき釣果が上がったと共に、耐久性に優れ、使用中のトラブルもなく、夜釣りにおいても昼間と同じような釣りを楽しむことができ、極めて実用性の高いものである。
【００４９】
一方、全長が蓄光部である釣り糸（比較例１および４）は、夜釣りにおいて極めて優れた視認性を発揮してラインがはっきり見えるため、エギの位置などは解りやすかったが、フォーリング中のエギを途中でアオリイカが抱く止め当たり、沈んでいくエギを追いかけてそのままエギが沈む方向に引っ張る当たりなど微妙な当たりが確認できず、結果として釣果が上がらず実用性に欠けたものであった。
【００５０】
また、全長が非蓄光部である釣り糸（比較例２および３）は、夜釣りにおいては釣り糸が確認できずラインの動きによる当たりを捕らえることができないばかりか、エギの位置も確認できないことから無駄なリーリング時間が長くなり、釣果が上がらず、極めて扱いにくいものであった。
【００５１】
さらに、非蓄光釣り糸に蓄光性顔料を含有したコーティング材で部分的にコーティングして蓄光部と非蓄光部とを形成した釣り糸（比較例５）、蓄光性釣り糸に黒色染料を含有したコーティング材で部分的にコーティングして蓄光部と非蓄光部とを形成した釣り糸（比較例６）、蓄光性釣り糸に黒色染料を含有したコーティング材で全体をコーティングし、部分的にコーティングを剥がして蓄光部と非蓄光部とを形成した釣り糸（比較例７）は、いずれも視認性、当たりの取り易さについては実施例同様良好であったが、実釣時釣り竿のガイドとの擦れによりコーティングが剥がれやすく、耐久性に欠けるものであり、コーティング部分が部分的に太くなりキャスティング時に釣り竿のガイドに引っかかり飛距離が下がると共に、コーティング部分が硬く非コーティング部分が柔らかく成るため釣り竿のガイドに絡みやすくなり、使用中のトラブルが頻発してしまい極めて扱いにくいものであった。
【産業上の利用可能性】
【００５２】
以上説明したように、本発明の蓄光性釣り糸は、光などの外部刺激により発光し、光を取り除いた後においても極めて長時間の残光輝度特性を有し、夜釣りにおいても極めて優れた視認性を発揮すると共に、繊維軸方向の微妙な釣り糸の動きを容易に確認可能で、しかも強度および耐久性に優れているため、その実用性が極めて高く、特にアオリイカのエギ釣り用釣り糸として好適である。
【図面の簡単な説明】
【００５３】
【図１】本発明の蓄光性釣り糸の一例を示す説明図。
【符号の説明】
【００５４】
１０  製紐体
１１  蓄光性合成繊維
１２  非蓄光性合成繊維
ａ  蓄光部
ｂ  非蓄光部
【図１】
2008118955.tif 000004